(57)【特許請求の範囲】
【請求項１】
単繊維繊度が０．０５〜１０デニールで、繊維断面の面積をＳ（μｍ2）、外周の長さをＬ（μｍ）としたとき、４＜（Ｌ2／Ｓ）1/2＜１０を満す繊維で、かつ原液着色された成分と後加工で染色された成分とがランダムに複合された繊維が、長パイルとしてパイル表面を形成しており、熱収縮した原液着色された繊維が短パイルとしてパイル基部に配されているパイル布帛であって、短パイルを構成する原液着色された繊維が、原液着色された成分と後加工により染色された成分とのサイドバイサイド型の複合繊維であるパイル布帛。
【請求項２】
長パイルを構成する繊維が、その断面形状が概ね扁平で、長辺方向の長さをａ、短辺方向の長さをｂとしたとき、扁平率（ａ／ｂ）が５〜２５で、各長辺に繊維軸方向に連続して伸びる幅がＷ、高さがＨの突状を有しており、各長辺の突状の数が１〜ａ／２Ｗ個、幅Ｗがｂ／２〜３ｂ、高さＨがｂ／２〜２ｂである短繊維繊度が０．５〜１０デニールの扁平アクリル繊維であることを特徴とする請求項１記載のパイル布帛。
【発明の詳細な説明】
【０００１】
【発明の属する技術分野】
本発明は、衣料、敷物あるいは寝具等に用いられるファンシーパイル布帛に関する。
【０００２】
【従来の技術】
従来から、太細繊度の組み合わせや、高収縮繊維の利用によって毛皮調の長短パイルを形成させ、高品位の人工毛皮が商品化されている。
【０００３】
【課題を解決するための手段】
しかしながら、微妙で複雑な色調と繊維軸方向に太さが不均一な形状を有する天然毛皮には、色調、外観等の点で遠く及ばないのが実状である。
【０００４】
本発明の目的は、優れた毛さばき性、嵩高性を有し、腰やボリューム感も十分で天然毛皮に近い感触を有し、かつ色彩効果の面からも天然皮革調を感じさせるパイル布帛を提供をすることにある。
【０００５】
すなわち、本発明は、単繊維繊度が０．０５〜１０デニールで、繊維断面の面積をＳ（μｍ2）、外周の長さをＬ（μｍ）としたとき、４＜（Ｌ2／Ｓ）1/2＜１０を満す繊維で、かつ原液着色された成分と後加工で染色された成分とがランダムに複合された繊維が、長パイルとしてパイル表面を形成しており、熱収縮した原液着色された繊維が短パイルとしてパイル基部に配されているパイル布帛であって短パイルを構成する原液着色された繊維が、原液着色された成分と後加工により染色された成分とのサイドバイサイド型の複合繊維であるパイル布帛である。
【０００６】
【発明の実施の形態】
本発明のパイル布帛の長パイルを構成する繊維は、単繊維繊度が０．０５〜１０デニールで、繊維断面の面積をＳ（μｍ2 ）、外周の長さをＬ（μｍ）としたとき、４＜（Ｌ2 ／Ｓ）1/2 ＜１０を満す繊維で、かつ原液着色された成分と後加工で染色された成分とがランダムに複合された繊維である。すなわち、この繊維断形状は、面積に対して比較的外周の長さが長い扁平な形状をしている。なお、本発明にいう原液着色された成分と後加工で染色された成分とがランダムに複合された繊維とは、原液着色された成分と原液着色されていない成分とがサイドバイサイド型で複合された繊維であって、両成分の構成比が繊維の長手方向でランダムに変化している繊維を後加工で染色して得られる繊維をいう。原液着色された成分と原液着色されていない成分とがランダムに複合された繊維は、例えば両成分を紡糸孔よりかなり手前で合流させて複合紡糸することにより製造することができる。
【０００７】
このような扁平形状の繊維を使用することにより、毛さばき性、嵩高性に優れ、柔軟で腰のある立毛パイルを形成することができる。また、原液着色された成分と後加工で染色された成分とがランダムに複合された繊維を使用することにより、その異色効果により天然皮革に近い色彩効果が発揮される。長パイル用繊維の原液着色成分および後加工染色成分については、任意の色彩に着色が可能であるが、色彩的には全体として淡色で、パイル基部に配された短パイルを構成する原液着色繊維とのコントラストが大きい方が好ましい。
【０００８】
長パイルを構成する繊維は、前述した形状を有するが、その断面形状が概ね扁平で、長辺方向の長さをａ、短辺方向の長さをｂとしたとき、扁平率（ａ／ｂ）が５〜２５であり、各長辺に繊維軸方向に連続して伸びる幅がＷ、高さがＨの突状を有しており、各長辺の突状の数が１〜ａ／２Ｗ個、幅Ｗがｂ／２〜３ｂ、高さＨがｂ／２〜２ｂである短繊維繊度が０．５〜１０デニールの扁平アクリル繊維であることがより好ましい。この断面形状のものの場合には、クリンプを伸ばしやすいので、長パイルを真っ直ぐに直立した状態にしやすい。
【０００９】
長パイル用繊維は、一般に太繊度のものを用いると毛皮調の感触が得られ、細繊度のものを用いると極めて柔軟な感触のものが得られる。
【００１０】
本発明のパイル布帛の短パイルを構成する繊維には、原液着色されている高収縮繊維が用いられ、これが熱処理によって収縮した状態でパイルが形成されている。この場合、熱収縮率が２５〜３５％の範囲の高収縮繊維を用いると、適度な繊維交絡と良好な長短パイル製品が得られるので好ましい。
【００１１】
原液着色には、一般の原液着色繊維の製造に用いられている公知の手法がそのまま用いられる。原液着色時の色彩については、一般に用いられている顔料の範囲での着色が可能であるが、原液着色された短パイルが長パイルの下側に沈む関係上、濃色系の色彩のものが好ましい。また、本発明に用いる短パイル用の原液着色繊維は、原液着色された成分と後加工により染色された成分とのサイドバイサイド型の複合繊維である。
【００１２】
なお、パイル基布は、フライスボアやスライバーニット機等通常のパイル編地に用いられている手法によって形成された一般的なものが使用でき、特に限定されていない。
【００１３】
次に、本発明のパイル布帛の製法について説明する。
【００１４】
原液着色された成分と原液着色されていない成分とがランダムに複合された前述した扁平断面形状を有する長パイル用の繊維と、原液着色された高収縮繊維からなる短パイル用の繊維とを混紡した紡績糸を綛とし、この綛を綛染色機で染色する。この染色により、アクリル扁平繊維の原液着色されていない成分が染色されると同時に、原液着色された高収縮繊維が収縮する。
【００１５】
このようにして染色した紡績糸を、コーンにリワインドした後、ポリエステルフィラメント糸等を地糸としてフライス編機等に供給し、パイル編地を編成する。扁平断面繊維の原液着色されていない成分の着色は、綛染色機での染色によるのではなく、この時点で例えばアクリル繊維パイルであれば液流染色機、スクリーン型捺染機、ローラー型捺染機等を用いてカチオン染料でパイル編地を染色することによっても可能である。
【００１６】
仕上げ加工処理は、このようなパイル編地の裏面に樹脂加工を施し、パイル形態を安定させた後、起毛、剪毛、ポリッシング等一般に行われている仕上げ加工を施し、この仕上げ加工により扁平断面繊維のクリンプを伸ばして真っ直ぐなパイルを形成させ、パイル布帛が得られる。
【００１７】
【実施例】
以下、実施例により本発明を更に具体的に説明する。
実施例
繊維断面の長辺の長さａ＝９０μｍ、短辺の長さｂ＝６．５μｍで、長辺上に繊維軸方向に連続した幅ｗ＝１６．４μｍ、高さｈ＝５．５μｍの１個の突起が存在し、（Ｌ2 ／Ｓ）1/2 ＝７．８の形状を有するアクリル繊維であって、未着色の紡糸原液成分とカーボンブラックで着色された紡糸原液成分とが繊維軸方向に連続して存在し、かつ繊維断面における未着色部分と着色部分とが繊維軸方向でランダムに存在する単繊維繊度６デニール、繊維長８９〜１４０ｍｍのカーボンブラック含有量１重量％の繊維と、そら豆型断面を有する単繊維繊度６デニール、繊維長７６〜１２７ｍｍの標準タイプのアクリル繊維と、３重量％のカーボンブラックで黒色に原液着色されたそら豆型断面を有する単繊維繊度３デニール、繊維長７６〜１２７ｍｍ、沸水収縮率３０〜３５％のアクリル繊維を、それぞれ３０％、３０％および４０％の比率で混合し、梳毛式紡績により２／２８メートル式番手の糸を得た。
【００１８】
この紡績糸を綛にリワインドした後、綛染色機によりベージュ色に染色したところ、この紡績糸中に７０％の混紡割合で存在する、未着色部分と着色部分とがランダムに複合された繊維の未着色部分と、標準タイプのアクリル繊維とがベージュ色に染色され、かつ原液着色された繊維が３０〜３５％収縮することにより、紡績糸は約３３％収縮し、嵩高な糸になると同時に紡績糸の内層部が黒色、外層部がベージュ色の糸が得られた。
【００１９】
次に染色された綛糸をコーンにリワインドし、フライスパイル編機に仕掛け、ポリエステル１５０ｄ／４８ｆの加工糸を２本引き揃えて使用し、パイル長１２ｍｍ、幅１４０ｃｍ、長さ１００ｃｍ当たりの重量が８５０ｇのパイル編地を編成した。この編地を樹脂噴霧乾燥機を使用し、裏面にアクリル酸エステル樹脂溶液を噴霧してキュアリングした。これによりパイル糸を地糸に固着すると共にパイル編地を十分ブラッシング加工し、パイルを分繊させた後、パイル長が１２ｍｍになるように剪毛した。また、ポリッシャー機により、６０〜１１０℃の温度で繰り返しポリッシング加工してパイルを構成している繊維のクリンプを除去して真っ直ぐなパイルを形成させた。更に剪毛機により、パイル長１２ｍｍになるようにシャリング加工をして最終仕上を行った。
【００２０】
このようにして得られたパイル布帛は、基本的にはベージュ色と黒色の２色から構成されているが、長短立毛パイルの形状との相乗効果により、恰も多数色のような色彩効果が得られ、また、繊維収縮に依り繊維相互が交絡していて弾性と嵩高性に富んでいた。更に長パイルを形成する扁平断面繊維の分繊性と立毛性により、柔軟性と弾力性を合わせ持ち、かつ極めて深みのある色彩のパイル布帛であった。
【００２１】
【発明の効果】
本発明のパイル布帛は、長パイルが良く立毛しており、かつ分繊しているため、柔軟で腰のあるパイルが形成されており、また、収縮繊維によって繊維相互が交絡していて、パイル地全体が弾性と嵩高性に富んでいる。更に淡色に染色されている長パイルと濃色に原液着色されている短パイルとのコントラストによって極めて天然毛皮に近い感触及び外観を有している。